(57)【特許請求の範囲】
【請求項１】
既設管の内径より小さい外形の筒状に形成され、既設管内に挿入及び拡径されて、既設管の内周面をライニングする複層構造のライニング材であって、
液状の熱硬化性樹脂を主剤とする母材樹脂を含浸する樹脂含浸層と、不透過性材料からなる被覆層とを備え、
前記樹脂含浸層には、複層の樹脂不織布と、これらの樹脂不織布の間に介装された強化繊維材料からなるシート状の補強材が含まれ、
前記樹脂含浸層のうちの補強材は、単数又は複数枚で既設管の内周長よりも長い総幅寸法を有し、前記樹脂不織布と樹脂不織布との間で該補強材の幅方向の端部同士が重なり合った状態のオーバーラップ部を備える略筒状体であり、
前記補強材のオーバーラップ部はポリエステル系樹脂を主成分とするホットメルト接着剤により接合された接合部を備え、前記接合部は該補強材が加熱又は拡径されることによって該オーバーラップ部の接合を解除する特性を有することを特徴とするライニング材。
【請求項２】
請求項１に記載のライニング材において、
前記樹脂含浸層には複数枚のシート状の補強材が含まれ、
前記オーバーラップ部は周方向に均等に配置されてなることを特徴とするライニング材。
【請求項３】
請求項２に記載のライニング材において、
前記オーバーラップ部は対向配置されてなることを特徴とするライニング材。
【発明の詳細な説明】
【技術分野】
【０００１】
本発明は、既設管の内面に施して更生するためのライニング材に関する。
【背景技術】
【０００２】
地中に埋設された下水道管、上水道管、農水管などの既設管が老朽化した場合、その管路を掘削することなく、管路の内面にライニングを施して管路を補修するという既設管の更生工法が種々提案されている。
【０００３】
その更生工法の一つとして、管状のライニング材の内側に流体圧を作用させ、もしくは流体圧により加圧ホースを反転挿入することによって、ライニング材を管路の内周面に押圧し、硬化させて一体化することでライニング層を形成する方法がある。また、ライニング材そのものを反転させながら管路内に挿入し、流体圧により管路の内周面に押圧し、硬化させて一体化する方法もある。このようなライニング材による更生工法は、地中を掘削せずとも、埋設されている管路の補修作業を行うことができる。
【０００４】
この種の更生工法に用いられるライニング材として、例えば、特許文献１には、外表面が樹脂フィルム材で被覆された管状樹脂吸収基材に、液状の熱硬化性樹脂を含浸させた管状ライニング材を用いることが記載されている。管状ライニング材は、管路の内周面に押圧された状態で含浸樹脂を硬化させ、管路の内周面に固定される。
【０００５】
前記工法では、管状ライニング材が平坦状に折り畳まれ、密閉容器内に積み重ねられた状態で配備されている。そして、密閉容器に接続された反転ノズルの開口端外周に、前記管状ライニング材を取り付け、密閉容器内に水圧を作用させて、管状ライニング材を管路内に反転挿入する構成とされている。これにより、拡径されたライニング材は、管路内で樹脂吸収基材が管路の内周面に密着し、管路をライニングするものとなる。
【先行技術文献】
【特許文献】
【０００６】
【特許文献１】特開２００３−１６５１５８号公報
【発明の概要】
【発明が解決しようとする課題】
【０００７】
このようなライニング材による更生工法において、更生した管路の強度を上げるには、ライニング材における樹脂吸収基材の肉厚を厚くする方法が考えられる。しかし、単に樹脂吸収基材の肉厚を厚くすると、液状の母材樹脂が均一に含浸しにくく、未含浸部分（ボイド）ができてしまい、品質が安定しにくいという問題点があった。また、未含浸部分を発生させないように時間をかけて含浸させようとすると、液状の母材樹脂のポットライフが短いために含浸中や反転作業中に増粘してしまい、未含浸部分を生じたり、反転に対応できなくなったりするという不都合があった。
【０００８】
また、更生管路の強度を上げるために、ライニング材をガラス繊維等の強化繊維材料で補強する方法も考えられる。しかし、ライニング材は、管路に挿入して施工されることから、管路の内径よりも若干小径に形成されており、管路へ挿入後に拡径されて、内周面に圧着される。このとき、ライニング材が強化繊維材料で補強されていると、強化繊維は伸縮性をほとんど有しないので、ライニング材の拡径性を阻害してしまうという問題点があった。
【０００９】
本発明は、上記のような従来の問題点にかんがみてなされたものであり、強化繊維を含有することで引張力や圧縮力に対する高い強度を確保するとともに、既設管へのライニング作業時には既設管の内周面に密着させるのに十分な拡径性を有して、施工性の良好なライニング材を提供しようとするものである。
【課題を解決するための手段】
【００１０】
前記の目的を達成するための本発明の解決手段は、既設管の内径より小さい外径の筒状に形成され、既設管内に挿入及び拡径されて、既設管の内周面をライニングする複層構造のライニング材を前提とする。このライニング材に対し、液状の熱硬化性樹脂を主剤とする母材樹脂を含浸する樹脂含浸層と、不透過性材料からなる被覆層とを備えさせている。前記樹脂含浸層には、複層の樹脂不織布と、これらの樹脂不織布の間に介装された強化繊維材料からなるシート状の補強材を備えさせ、前記樹脂含浸層のうちの補強材を、単数又は複数枚で既設管の内周長よりも長い総幅寸法を有し、前記樹脂不織布と樹脂不織布との間で該補強材の幅方向の端部同士が重なり合った状態のオーバーラップ部を備える略筒状体とする。そして、前記補強材のオーバーラップ部に、ポリエステル系樹脂を主成分とするホットメルト接着剤により接合した接合部を備えさせ、前記接合部には、該補強材が加熱又は拡径されることによって該オーバーラップ部の接合を解除する特性を備えさせる。
【００１１】
この特定事項により、樹脂含浸層に含まれる強化繊維材料はシート状の補強材を略通常にして構成されるので、ライニング材を既設管内で拡径させる際、シート状の補強材の幅方向の端部が相互にずれて拡径に追従させることができる。加えて、かかるシート状の補強材はオーバーラップ部を形成するように配置されており、そのオーバーラップ部が接合手段により接合されているので、ライニング材の製造から搬入作業時、既設管内への挿入作業時、加熱拡径時に到るまで、その配置形態をほぼ維持することが可能とされる。これにより、ライニング材の加熱及び拡径時には、補強材を含む樹脂含浸層が十分に拡径され、拡径後には、補強材を樹脂含浸層に均等に配置することができる。また、シート状の補強材が接合されていることにより、各補強材が縒れたり折り畳まれたりするのを防ぎ、均一な厚みを確保することができるので、ライニング材に高い耐圧性能及び強度を備えさせることが可能となる。
【００１５】
前記ライニング材において、ポリエステル系樹脂を主成分とするホットメルト接着剤は、特定の外力や非加熱状態の運搬時や管路内への挿入・引込み時においては、複数枚の補強材を相互に固定するとともに、ライニング材の加熱時や加圧時には、加熱作用によってその固定を解除するものとなる。
【００１６】
ここで、母材樹脂を含浸させた樹脂含浸層が既設管内で加熱されると、補強材に伝わった熱がオーバーラップ部に加熱作用し、前記ホットメルト接着剤を軟化させ又は破壊して、補強材のオーバーラップ部の接合を解除させる。また、熱硬化性樹脂の硬化反応時の発熱によっても、母材樹脂の温度が上昇して、前記ホットメルト接着剤を軟化させ又は破壊して、補強材のオーバーラップ部の接合を解除させる。その結果、シート状の補強材がオーバーラップ部で相互にずれることを許容し、樹脂含浸層の拡径に追従することが可能となる。これにより、ライニング層は十分に拡径することが可能となり、既設管の内周面に密着するものとなる。
【００１７】
また、前記ライニング材において、前記樹脂含浸層には、複数枚のシート状の補強材を含み、前記オーバーラップ部を周方向に均等に配置する構成とすることが好ましい。さらに、前記オーバーラップ部を、対向配置することが好ましい。
【００１８】
このような構成であることにより、ライニング作業工程においてライニング材を十分に拡径もしくは膨張させることができ、硬化後におけるライニング材の強度を全体として均一に確保することができる。
【発明の効果】
【００１９】
上述のような本発明のライニング材によれば、引張力や圧縮力に対する高い強度を確保するための強化繊維を含有する構成でありながら、ライニング施工に必要な拡径性を損なわず、既設管に密着させて内周面形状に追従させることが可能となる。
【図面の簡単な説明】
【００２０】
【図１】図１は、本発明に係るライニング材の一例を示す断面図である。
【図２】図２は、既設管内に反転挿入された状態のライニング材を示す断面図である。
【図３】図３は、既設管を被覆した状態のライニング材を示す断面図である。
【図４】図４は、本発明に係るライニング材の反転工程を示す説明図である。
【図５】図５は、本発明に係るライニング材の加熱拡径工程を示す説明図である。
【図６】図６は、実施形態１に係るライニング材を示す断面図である。
【図７】図７は、既設管内に反転挿入された状態の実施形態１に係るライニング材を示す断面図である。
【図８】図８は、既設管を被覆した状態の実施形態１に係るライニング材を示す断面図である。
【図９】図９は、実施形態１に係るライニング材の更生過程ごとの様子を示す部分断面図である。
【図１０】図１０は、実施形態２に係るライニング材の更生過程ごとの様子を示す部分断面図である。
【図１１】図１１は、比較例としてのライニング材を示す部分断面図である。
【発明を実施するための形態】
【００２１】
以下、本発明に係るライニング材の実施形態について、図面を参照しつつ説明する。
【００２２】
図１は、ライニング材の一例を示す断面図、図２は、既設管内に反転挿入された状態のライニング材を示す断面図、図３は、ライニング材が被覆された状態の既設管を示す断面図である。また、図４は、図１のライニング材の反転工程を示す説明図であり、図５は、本発明に係るライニング材の加熱拡径工程を示す説明図である。
【００２３】
実施形態に係るライニング材の説明に先立って、まず、ライニング材の概略構成及び当該ライニング材を使用して行う既設管の更生工法について説明する。
【００２４】
（ライニング材）
ライニング材１は、補修対象の既設管４の内周面にライニング層を形成するものであり、あらかじめ既設管４の内径より小さい外径の筒状に形成されている。ライニング材１は被覆層２と樹脂含浸層３とを備えた複層構造からなる。
【００２５】
例示の形態では、ライニング材１は、最も外側に被覆層２を有する。被覆層２は、加圧流体の不透過性を有する合成樹脂フィルム材により筒状に形成されている。具体的には、被覆層２は、ポリエチレンフィルム、ポリウレタンフィルム、又は軟質塩化ビニル樹脂フィルム等によって形成されている。中でも、被覆層２には、０．２〜２．０ｍｍ程度の厚さを有するポリエチレンフィルム材が好適である。このほか、被覆層２には、ポリプロピレン、ナイロン、ポリエステル、もしくはポリ塩化ビニル等の樹脂フィルム材、又はエラストマーや合成ゴム系材料からなるシート材を用いて形成することも可能である。
【００２６】
ライニング材１の被覆層２の内側には、樹脂含浸層３が単層又は複層にわたって設けられる。図１では、樹脂含浸層３として、二層に重ねた樹脂不織布３１、３１と、これら樹脂不織布３１の間に介装された強化繊維層３２とを備えている。樹脂不織布３１は、液状の熱硬化性樹脂を主剤とする母材樹脂を含浸する基材であり、可撓性を有し樹脂含浸性に優れた材料からなる。
【００２７】
樹脂不織布３１には、ポリエステル製の不織布のほか、高性能ポリエチレン（ＨＰＰＥ）やポリプロピレンなどの高強度で高弾性材料からなる不織布を用いることができる。また、樹脂不織布３１は、可撓性を有し多孔質の材料であれば、連続フィラメント又はステープルファイバーを含むフェルト、マット、スパンボンド、又はウェブなどから形成されてもよい。例えば、樹脂不織布３１をチョップドストランドマットにより形成する場合、ガラス繊維等のストランドを一定長さに切断し、マット状に分散させた後、熱可塑性樹脂等の粘接着剤を均一に付与して熱溶融し、ストランド同士を接着させてマットとしたものを用いることが好ましい。
【００２８】
樹脂含浸層３に介装されている強化繊維層３２は、ガラス繊維、アラミド繊維、炭素繊維等の強化繊維材料からなる。中でも、得られる繊維強化樹脂成形品の強度や価格などを考慮すると、ガラス繊維が好適である。また、強化繊維層３２に用いる強化繊維材料は、母材樹脂との接着性を高めるため、シランカップリング剤で前処理してあることが好ましい。
【００２９】
例示の形態では、強化繊維層３２は、２枚のシート状の補強材３２１、３２１を、筒状をなすように配設して形成されている。補強材３２１としては、２枚の幅寸法の合計が既設管４の内周長よりも長い寸法となるシート材が用いられている。つまり、強化繊維層３２を複数枚の補強材３２１により構成する場合、複数枚の補強材３２１の総幅寸法は、既設管４の内径よりも長くなるように設定されていることが好ましい。
【００３０】
そして、図１に示すように、各補強材３２１は幅方向の端部が、隣り合う他の補強材３２１に一定幅だけ重ね合わされ、ライニング材１の周方向に互いにオーバーラップするように配設されている。これにより、強化繊維層３２の２箇所に、オーバーラップ部Ｗが形成されている。
【００３１】
２箇所のオーバーラップ部Ｗは、ライニング材１の周方向に互いに対向する位置に形成されることが好ましい。また、オーバーラップ部Ｗが、３箇所以上に設けられる場合には、周方向に均等に配置されることが好ましい。オーバーラップ部Ｗを、ライニング材１において均等に配置することにより、ライニング材１としてほぼ均一な厚みを確保することができる。
【００３２】
ライニング材１において、オーバーラップ部Ｗは、熱可塑性樹脂を含む接合手段により接合されている。かかるオーバーラップ部Ｗの接合形態については、後述の実施形態１及び２において説明する。
【００３３】
樹脂含浸層３は、既設管４の更生工程において、図２に示すように反転されて既設管４に挿入され、未硬化の状態の母材樹脂が含浸され。その後、ライニング材１は、図３に示すように、既設管４内で硬化してライニング層を形成するものとなる。母材樹脂は、熱硬化性樹脂が主剤とされており、中でも、比較的粘度が低く、硬化後の物性に優れ、低コストであるエポキシ系樹脂を主剤とするエポキシ系樹脂混合物が好ましい。また、母材樹脂の主剤としては、不飽和ポリエステル樹脂、ビニルエステル樹脂、メラミン樹脂等の熱硬化性樹脂を用いてもよい。
【００３４】
なお、エポキシ系主剤としては、ビスフェノールＡ型エポキシ樹脂、又はビスフェノールＦ型エポキシ樹脂などを好適に用いることができる。この種のエポキシ系主剤は非常に高粘度であり、通常、１０℃以下の低温条件下において、２００００ｍＰａ・ｓ以上の粘度を有する。そのため、エポキシ系主剤の低粘度化を、希釈剤を添加したり、低粘度の硬化剤を選択的に添加したりすることによって行うことが好ましい。希釈剤としては、エポキシ系主剤の粘度を低下し得るものであれば特に限定されるものではなく、反応性希釈剤であっても非反応性希釈剤であってもよい。また、両者を併用して用いてもよい。
【００３５】
反応性希釈剤としては、例えば、フェノール、クレゾール、エチルフェノール、プロピルフェノール、ｐ−第三ブチルフェノール、ｐ−第三アミルフェノール、ヘキシルフェノール、オクチルフェノール、ノニルフェノール、ドデシルフェノール、オクタデシルフェノール及びテルペンフェノール等のモノグリシジルエーテルなどの、末端にグリシジルエーテル基を持つもの等を挙げることができる。また、非反応性希釈剤としては、例えば、ジオクチルフタレート、ジブチルフタレート及びベンジルアルコール等を挙げることができる。さらに、これらの希釈剤から選ばれた少なくとも一種以上を単独或いは併用して用いることができる。
【００３６】
低粘度の硬化剤としては、特に限定されるものではないが、エポキシ系主剤の粘度を低下させ、適度な硬化速度を確保でき、さらに硬化後に溶出しないものが好ましい。このような性質を具備する硬化剤としては、脂肪族ポリアミン、芳香族ポリアミン、及び脂環族ポリアミシ等のアミン系硬化剤を挙げることができる。中でも、非常に低粘度で、硬化後の物性に優れ、しかも安価な脂肪族ポリアミンが好適に用いられる。この脂肪族ポリアミンの具体例としては、ポリオキシプロピレンジアミン、トリメチロールプロパンポリ（オキシプロピレン）トリアミン、メタキシレンジアミン、１，３−ビス（アミノメチル）シクロヘキサン及びこれらの変性品等を挙げることができる。また、これらの硬化剤から選ばれた少なくとも一種以上を単独或いは併用して用いることもできる。
【００３７】
なお、樹脂含浸層３は、単層構造とすることもでき、単層構造の樹脂含浸層３は、樹脂不織布やガラス繊維などの繊維体を筒状に形成することにより得られる。また、図１のライニング材１では、樹脂含浸層３として、筒状に形成した樹脂不織布３１、３１の間に、強化繊維材料からなる強化繊維層３２を設けた例を示したが、樹脂含浸層３は、このほかにも多様な形態とすることが可能である。例えば、図１に示すライニング材１の樹脂含浸層３には、シート状の補強材３２１を２枚配設する例を示したが、本発明はこれに限定されず、３枚以上の複数枚の補強材３２１を配設しても、また１枚のシート状の補強材３２１を筒状にして配設してもよい。さらに、ライニング材１は、外層に樹脂含浸層３を設けるとともに内層に被覆層２を設けた構成であってもよい。
【００３８】
（既設管の更生工法）
次に、上述のごとく構成される複層構造のライニング材１を用いた既設管４の更生工法について、図４及び図５を参照しつつ説明する。
【００３９】
既設管４の更生作業に先立ち、既設管４に下水等の流体がある場合には、既設管４内からいったん除去する水抜き作業を行うことが好ましい。図４に示すように、既設管４の管路には、適当な間隔でマンホールＭ１、Ｍ２が設けられており、更生対象範囲の上流側及び下流側のマンホールＭ１、Ｍ２に堰き止め部材５を設ける。堰き止めた下水等の流体は、さらに上流の図示しないマンホールから地上を迂回させ、更生対象範囲の下流側管路へ排出する。また、既設管４内に存在する堆積物や木片等の異物を除去し、高圧水洗浄を行うことが好ましい。
【００４０】
ライニング材１は可撓性を有する筒状体であることから、既設管４を更生するに際し、平坦状に折り畳んだコンパクトな状態で施工現場に搬入することができる。ライニング材１には、樹脂含浸層３に対して母材樹脂を含浸させる。具体的には、図１に示したライニング材１の被覆層２の内部を減圧するとともに樹脂含浸層３内を脱気しつつ、被覆層２の内部に未硬化の母材樹脂を注入する。これにより、母材樹脂を樹脂含浸層３に含浸させることができる。樹脂不織布３１及び補強材３２１の繊維間の隙間は、脱気経路として作用するとともに、未硬化の母材樹脂の流路としても作用する。
【００４１】
次いで、ライニング材１を反転させつつ既設管４内へ挿入する。図４に示すように、地上に設置した反転挿入機６にライニング材１を取り付け、圧縮空気や加熱水などの流体圧をライニング材１の外周側（被覆層２側）から作用させる。ライニング材１は、マンホールＭ１を通り、反転しながら既設管４内に進行する（反転工法）。これにより、ライニング材１は被覆層２が内側となるように裏返りつつ、順次、既設管４内へ挿入されていく（図２参照）。なお、ライニング材１のオーバーラップ部Ｗは、図２に示したように、管路断面に対し左右の内側部に配置されることが好ましい。これにより、ライニング材１の上部側と下部側とに補強材３２１が均等に配設され、既設管４に作用する垂直荷重に十分な耐力を発揮させることが可能となる。
【００４２】
次いで、反転したライニング材１は、既設管４内で、蒸気等の流体圧の作用により拡径し、樹脂含浸層３が既設管４の内壁に密着する（図３参照）。ライニング材１は、樹脂含浸層３に含浸している母材樹脂が硬化することで、既設管４と一体化し、ライニング層を形成する。このライニング層は、被覆層２で覆われた状態となり、既設管４内に平滑な内周面を形成する。ライニング材１は、強化繊維層３２がオーバーラップ部Ｗを有することにより、ライニング材１の外径を既設管４の内径よりも小径にて形成して、既設管４内への挿入作業を容易にするとともに、既設管４の内部で拡径することが可能となる。
【００４３】
既設管４を更生するライニング材１としては、図１に例示した、外層に被覆層２を有し、内層に樹脂含浸層３を有する層構成のものに限定されない。例えば、ライニング材１は、初めから被覆層２が内層として形成され、この被覆層２の外側に樹脂含浸層３を備えた層構成であってもよい。つまり、この場合、ライニング材１は、図１とは内周側と外周側とが逆順の積層形態を有する。このようなライニング材１であれば、反転されることなく既設管４に挿入された後、拡径され、既設管４の内壁にライニング層を形成する手順が採用される（形成工法）。
【００４４】
具体的には、母材樹脂を満たした容器内にライニング材１を浸漬することによって母材樹脂を樹脂含浸層３に含浸させる。次いで、ライニング材１の両端部に閉塞部材７１が取り付けられ、マンホールＭ１、Ｍ２を利用して既設管４内に引き込んで配置される。図５に示すように、ライニング材１の内部には、地上のボイラーユニット７から導入される蒸気等の圧流圧が作用し、既設管４内で拡径する。ライニング材１は、拡径された樹脂含浸層３が既設管４の内壁に押圧されて密着する。また、ライニング材１は、樹脂含浸層３に含浸されている母材樹脂が加熱により硬化する。これにより、図３に示したように、ライニング材１は既設管４と一体化し、ライニング層を形成する。既設管４は被覆層２で覆われた状態となり、既設管４内に平滑な内周面を形成する。
【００４５】
ライニング材１は、上記反転工法又は形成工法のいずれの工法で施工された場合も、ライニング層の内周面（すなわち、更生された既設管４の内表面）が被覆層２で覆われた状態となり、表面平滑性に優れ、耐水性及び耐薬品性の高い保護層となる。
【００４６】
＜実施形態１＞
次に、実施形態１に係るライニング材について説明する。図６は、実施形態１に係るライニング材を示す断面図であり、図７は、既設管内に反転挿入された状態のライニング材を示す断面図であり、図８は、ライニング材が被覆された状態の既設管を示す断面図である。また、図９（ａ）〜図９（ｄ）は、実施形態１に係るライニング材の一部を示し、既設管の更生過程でのライニング材の状態を段階的に示した部分断面図である。
【００４７】
なお、図９及び後述する図１０、１１においては、簡単のため樹脂含浸層３に含浸する母材樹脂を省略し、ライニング材１の断面構造を模式的に図示している。
【００４８】
この実施形態１においては、外層に被覆層２、内層に樹脂含浸層３が設けられたライニング材１について説明し、あわせてライニング材１を反転工法により既設管４内に施工する例について説明する。
【００４９】
図６に示したように、ライニング材１は樹脂含浸層３に強化繊維層３２が介装されている。強化繊維層３２は、１枚のシート状の補強材３２１が、幅方向の端部同士を重ね合わせて略筒状にされて配設されている。周方向に重ねられた両端部は、オーバーラップ部Ｗを形成している。１枚の補強材３２１の幅寸法は、既設管４の内周長よりも長く設定されている。これにより、ライニング材１の拡径後も、強化繊維層３２は補強材３２１同士の重なりが保持され、補強材３２１を周方向に途切れることなく配置することができる。
【００５０】
ライニング材１は、反転されながら既設管４内に挿入される（反転工法）。これにより、図７に示すように、ライニング材１は被覆層２が内側となるように裏返りつつ、順次、既設管４内へ挿入されていく。反転したライニング材１は、既設管４内で、蒸気等の流体圧の作用により拡径され、図８に示すように、樹脂含浸層３が既設管４の内壁に密着するものとなる。
【００５１】
ここで、既設管４の更生過程の各段階におけるライニング材１の状態を説明すると、ライニング材１は、図９（ａ）に示すように、反転前には、外周側から順に、被覆層２と樹脂含浸層３とが積層され、樹脂含浸層３は、樹脂不織布３１、強化繊維層３２、及び樹脂不織布３１が順に積層されて構成されている。
【００５２】
例えば、被覆層２には、厚さ約０．７ｍｍのポリエチレン製フィルム材を用いることができる。樹脂不織布３１には、ポリエチレンテレフタレート（ＰＥＴ）繊維からなる厚さ約１ｍｍの不織布を用いることができる。強化繊維層３２の補強材３２１には、Ｅガラス組成からなる１５００ｇ／ｍ２の目付を有するガラスクロス等を用いることができる。
【００５３】
なお、樹脂含浸層３は、外周側と内周側とで異なる種類及び厚みの樹脂不織布３１を積層した構成であってもよく、例えば前記不織布のほか、厚さ約３ｍｍのポリエステル樹脂不織布等も用いることができる。
【００５４】
強化繊維層３２のオーバーラップ部Ｗは、熱可塑性樹脂を含む接合手段３３により接合されている。これにより、強化繊維層３２が全体として筒状をなすように形成されている。
【００５５】
実施形態１に係るライニング材１は、オーバーラップ部Ｗが接合手段により接合されている。例示の形態では、接合手段３３として熱可塑性樹脂材料を主成分とするホットメルト接着剤を用いて、オーバーラップ部Ｗが接合されている。ホットメルト接着剤の一例としては、柔軟性、接着性、及び熱安定性等のいずれにも優れたエチレン酢酸ビニル共重合樹脂（ＥＶＡ）を主成分とする接着剤が好ましい。このほか、ポリウレタン系、ポリアミド系、ポリエステル系、オレフィン系、合成ゴム系等のホットメルト接着剤も好適に用いることができる。
【００５６】
接合手段３３が、ホットメルト接着剤であることにより、接合時にはオーバーラップ部Ｗに気泡を生じるおそれがなく、ホットメルト接着剤の再熱加工性によって加熱拡径時にひび割れやボイド等を生じるおそれもない。
【００５７】
図９（ａ）に示す形態では、補強材３２１の端部のオーバーラップ部Ｗの幅全体に、ホットメルト接着剤が面状に塗布されて接合されている。ホットメルト接着剤は、例えばホットメルトガンもしくはスプレー装置等により容易に塗布することができる。
【００５８】
また、オーバーラップ部Ｗには、シート状のホットメルト接着剤を用いてもよい。ホットメルト接着剤には、前記の塗布タイプ（反応性ホットメルト）と、ウェブタイプ（ホットメルトウェブ）とが知られている。ホットメルトウェブは、例えばナイロン系あるいはポリエステル系樹脂などの熱可塑性樹脂材からなる多数の繊維状のホットメルト接着剤であり、網状に構成されるため、通気性を有して軽量である。したがって、母材樹脂を樹脂含浸層３に含浸させるとき、未硬化の母材樹脂の流動を妨げることがなく、ライニング材１に好適に用いることができる。
【００５９】
オーバーラップ部Ｗの接合は、オーバーラップ部Ｗに熱風を供給し、加熱しながら、ローラ等を用いて圧接することにより行う。また、ホットメルトテープ材をオーバーラップ部Ｗに挟み、アイロン等の加熱手段をあてがい、又は熱風を供給して加熱し、オーバーラップ部Ｗを接着してもよい。
【００６０】
接合手段３３により接合されたオーバーラップ部Ｗは、図９（ｂ）に示すように、既設管へのライニング材１の施工時に、内周側と外周側とが反転されても、その接合状態を安定的に保持する。また、このとき、オーバーラップ部Ｗは、熱可塑性樹脂を含むホットメルト接着剤（接合手段３３）により接合されているので、ライニング材１が加熱流体により加圧され、加圧流体により拡径されたとき、その接合が解除され得る状態であって、いわば仮止めされた状態にある。
【００６１】
つまり、既設管４の更生工程において、ライニング材１が加熱されると、ライニング材１に付与された熱、及び母材樹脂の硬化反応による発熱により、接合手段３３が軟化し、もしくは破壊される。これにより、筒状の強化繊維層３２は、個別のシート状の補強材３２１に分離する。さらに、ライニング材１が拡径されることによって、強化繊維層３２も径方向に押圧され、図９（ｃ）に示すように、シート状の補強材３２１が互いに周方向にずれることとなる。その結果、ライニング材１は十分に拡径され、加熱後には、図９（ｄ）に示すように、管路の内周面に沿った形状に硬化することが可能となる。
【００６２】
これに対し、比較例として示す図１１（ａ）〜図１１（ｄ）では、ライニング材１０として強化繊維層の補強材１３２同士を接合せずに形成した場合を示している。図１１（ａ）に示すように、ライニング材１０の反転前は、隣り合う補強材１３２の端部は、一定幅でオーバーラップしている。これに対し、図１１（ｂ）に示すように、ライニング材１０を反転させると、接合されていない補強材１３２の端部が相互にずれてしまい、縒れたり折り畳まれたりする不具合を生じる。このような不具合は、ライニング材１０の反転前においても、例えば樹脂含浸層１３１の製造時や、ライニング材１０の保管及び搬入作業時にも生じ得る。
【００６３】
その後、図１１（ｃ）に示すライニング材１０の加熱・拡径時には、補強材１３２が周方向にずれてライニング材１０の拡径を許容する。しかし、図１１（ｄ）に示すように、ライニング材１０の加熱後にも補強材１３２が縒れた状態のまま維持されてしまうこととなる。このような状態のまま母材樹脂の硬化反応が進むと、被覆層１２の内部で補強材１３２の配置形態に不均一な部分を生じ、硬化後には応力集中の要因となることから、安定した強度性能を確保することが困難になる。
【００６４】
したがって、本実施形態に係るライニング材１が、接合手段３３によってオーバーラップ部Ｗが接合されていることで、このような不具合を回避することができ、ライニング材１における拡径後の強化繊維の配置を均等にすることができ、高い耐圧性能と適切な強度確保が可能となる。
【００６６】
＜実施形態２＞
次に、実施形態２に係るライニング材について説明する。図１０（ａ）〜図１０（ｄ）は、実施形態２に係るライニング材を示し、既設管の更生過程でのライニング材の状態を段階的に示した部分断面図である。
【００６７】
この実施形態に係るライニング材は、前記実施形態１に係るライニング材１の構成と接合手段の形態が異なっており、ライニング材の基本構成については共通である。そこで、この実施形態２の説明では主に接合手段について説明し、前記実施形態１と共通する部分については共通符号を用いて重複する説明を省略する。
【００６８】
実施形態２に係るライニング材１は、接合手段３３がオーバーラップ部Ｗに線状に設けられている。図１０（ａ）に例示するように、接合手段３３は複数枚のシート状の補強材３２１の各端部（幅方向の辺縁部）に沿って線状に設けられている。これにより、強化繊維層３２を構成する補強材３２１が、オーバーラップ部Ｗにおいて相互に接合され、全体として筒状をなす形状とされている。
【００６９】
接合手段３３としては、前記実施形態１と同様の熱可塑性樹脂材料を主成分とするホットメルト接着剤を用いることができる。この場合、補強材３２１の端部に対し、ホットメルトガンを用いてホットメルト接着剤が線状に吐出される。
【００７０】
接合手段３３により接合されたオーバーラップ部Ｗは、図１０（ｂ）に示すように、ライニング材１が反転されても接合状態が安定的に維持される。
【００７１】
次いで、ライニング材１が加熱されると、ライニング材１に付与された熱により、また、母材樹脂の硬化反応による発熱により、接合手段３３が軟化し、もしくは破壊される。これにより、図１０（ｃ）に示すように、強化繊維層３２は、個別のシート状の補強材３２１に分離し、ライニング材１が拡径されることによって、これらの補強材３２１が互いに周方向にずれることとなる。その結果、ライニング材１は十分に拡径され、加熱後には、図１０（ｄ）に示すように、管路の内周面に沿って均一な厚みで硬化することが可能となる。
【００７２】
以上のように構成されるライニング材１は、既設管４の内周面の形状に追従しうる弾性、可撓性、及び柔軟性を有するものとなる。さらに、ライニング材１の外径を既設管４の内径よりも小径にて形成することができるので、既設管４内への挿入を容易にする。また、ライニング材１は強化繊維層３２を含む構成であり、強度確保が可能であるとともに、既設管４内で拡径させることができる。
【００７３】
特に、ライニング材１における強化繊維層３２は、複数枚のシート状の補強材３２１が均等に配設されるとともに、補強材３２１同士が接合手段で接合されている。これにより、ライニング施工過程で強化繊維層３２の補強材３２１の配置に偏りを生じることがなく、ライニング材１の拡径に追従して全体的に十分に拡径することが可能となる。そのため、既設管４の内周面の凹凸や段差等にライニング材１の形状を追従させることができ、拡径後の強化繊維を均等な配置とすることができて、高い耐圧性能と適切な強度確保が可能となる。
【産業上の利用可能性】
【００７５】
本発明は、老朽化したり補修が必要となったりした既設管の更生に用いるライニング材に好適に利用することができる。
【符号の説明】
【００７６】
１    ライニング材
２    被覆層
３    樹脂含浸層
３１  樹脂不織布
３２  強化繊維層
３２１  補強材
３３  接合手段
Ｗ    オーバーラップ部
４    既設管
５    堰き止め部材
６    反転挿入機
７    ボイラーユニット
【図１】
0005860674.tif 000002
【図２】
0005860674.tif 000003
【図３】
0005860674.tif 000004
【図４】
0005860674.tif 000005
【図５】
0005860674.tif 000006
【図６】
0005860674.tif 000007
【図７】
0005860674.tif 000008
【図８】
0005860674.tif 000009
【図９】
0005860674.tif 000010
【図１０】
0005860674.tif 000011
【図１１】
0005860674.tif 000012